КОМПОЗИЦИЯ СТАТИСТИЧЕСКОГО СОПОЛИМЕРА ПОЛИПРОПИЛЕНА ДЛЯ ТРУБ ХОЛОДНОГО И ГОРЯЧЕГО ВОДОСНАБЖЕНИЯ

1. Полипропиленовая полимерная композиция, содержащая:
(a) статистический сополимер полипропилена, содержащий:
пропилен в качестве первичного мономера;
долю этилена (ET) от около 1% до около 5% по массе; причем
скорость течения расплава составляет от более около 0,01 г/10 мин до около 2 г/10 мин; и
(b) улучшающий свойства агент, причем улучшающий свойства агент присутствует в композиции в количестве, достаточном для повышения ударной вязкости или модуля упругости при изгибе композиции, и при этом композиция имеет ударную вязкость по Изоду с надрезом при 23°C от около 400 Дж/м до около 900 Дж/м и имеет модуль упругости при изгибе от около 650 МПа до около 1200 МПа.
2. Полипропиленовая полимерная композиция по п. 1, отличающаяся тем, что композиция содержит растворимую в ксилоле фракцию (XS) в количестве от около 2% до около 14%.
3. Полипропиленовая полимерная композиция по п. 1, отличающаяся тем, что улучшающий свойства агент содержит соль сложного фосфатного эфира, бензоат натрия, дибензилсорбит, соль металла карбоновой кислоты или их смеси.
4. Полипропиленовая полимерная композиция по п. 1, отличающаяся тем, что улучшающий свойства агент содержит 2,2’-метилен-бис-(4,6-ди-трет-бутилфенил) фосфат, дибензилиденсорбит, 4-циклогексон-1, 2-дикарбоновую кислоту или их смеси.
5. Полипропиленовая полимерная композиция по п. 3, отличающаяся тем, что полимерная композиция имеет скорость течения расплава от около 0,01 г/10 мин до менее около 0,5 г/10 мин, содержание этилена от около 3,3% до около 4,5% по массе и ударную вязкость по Изоду с надрезом при 23°C от более около 500 Дж/м до около 900 Дж/м.
6. Полипропиленовая полимерная композиция по любому из предшествующих пунктов, отличающаяся тем, что статистический сополимер пропилена является мономодальным.
7. Полипропиленовая полимерная композиция по п. 1, отличающаяся тем, что улучшающий свойства агент содержит N, N’-дициклогексилнафталин-2,6-дикарбоксамид, соль металла 6-хиназирансульфоновой кислоты, динатриевую соль о-фталевой кислоты, изофталевую кислоту, терефталевую кислоту или комбинацию органической двухосновной кислоты и оксида, гидроксида или кислоты металла группы II.
8. Полипропиленовая полимерная композиция по п. 1, отличающаяся тем, что улучшающий свойства агент содержит комбинацию пимелиновой кислоты и стеарата кальция.
9. Полипропиленовая полимерная композиция по п. 1, отличающаяся тем, что улучшающий свойства агент содержит N, N’-дициклогексилнафталин-2,6-дикарбоксамид.
10. Полипропиленовая полимерная композиция по любому из пп. 7–9, отличающаяся тем, что полимерная композиция имеет скорость течения расплава от около 0,15 г/10 мин до около 2 г/10 мин, имеет содержание этилена от около 1% до около 3,5% по массе, имеет модуль упругости при изгибе в диапазоне от более около 800 МПа до около 1200 МПа и имеет ударную вязкость по Изоду при 23°C от более около 600 Дж/м до около 900 Дж/м.
11. Полипропиленовая полимерная композиция по любому из предшествующих пунктов, отличающаяся тем, что улучшающий свойства агент присутствует в полимерной композиции в количестве от около 100 ч/млн до около 5000 ч/млн.
12. Полипропиленовая полимерная композиция по любому из предшествующих пунктов, отличающаяся тем, что статистический сополимер полипропилена присутствует в полимерной композиции в количестве более около 70% по массе, например в количестве более около 80% по массе, например в количестве более около 90% по массе, например в количестве более около 95% по массе.
13. Полипропиленовая полимерная композиция по любому из предшествующих пунктов, отличающаяся тем, что статистический сополимер полипропилена катализировали с применением катализатора Циглера — Натта.
14. Полипропиленовая полимерная композиция по п. 13, отличающаяся тем, что статистический сополимер полипропилена катализировали в присутствии внутреннего донора электронов, содержащего нефталатный замещенный фениленовый ароматический сложный диэфир.
15. Полипропиленовая полимерная композиция по п. 2 или 3, отличающаяся тем, что композиция содержит второй улучшающий свойства агент, причем второй улучшающий свойства агент содержит стеарат металла, гидроталькит или тальк.
16. Конструкция трубопровода, имеющая длину и образующая первое отверстие на одном конце и второе отверстие на противоположном конце, причем конструкция трубопровода образует полый канал между ними, причем конструкция трубопровода сформована из полипропиленовой полимерной композиции по любому из предшествующих пунктов.
17. Конструкция трубопровода по п. 15, отличающаяся тем, что конструкцию трубопровода формовали путем экструзии.
18. Конструкция трубопровода, содержащая:
трубчатый элемент, имеющий длину и образующий полый внутренний канал, причем трубчатый элемент содержит стенку, образующую внутренний канал, причем стенка выполнена из полипропиленовой полимерной композиции, содержащей;
(a) статистический сополимер полипропилена, содержащий:
пропилен в качестве первичного мономера;
долю этилена (ET) от около 1% до около 5% по массе; причем
скорость течения расплава составляет от более около 0,01 г/10 мин до около 2 г/10 мин; и
(b) улучшающий свойства агент, причем улучшающий свойства агент присутствует в композиции в количестве, достаточном для повышения ударной вязкости или модуля упругости при изгибе композиции, и при этом композиция имеет ударную вязкость по Изоду с надрезом при 23°C от около 400 Дж/м до около 900 Дж/м и имеет модуль упругости при изгибе от около 650 МПа до около 1200 МПа.
19. Конструкция трубопровода по п. 18, отличающаяся тем, что улучшающий свойства агент содержит соль сложного фосфатного эфира, бензоат натрия, дибензилсорбит или их смеси, и при этом полимерная композиция имеет скорость течения расплава от около 0,01 г/10 мин до менее около 0,5 г/10 мин, содержание этилена от около 3,3% до около 5% по массе и ударную вязкость по Изоду с надрезом при температуре 23°C от более около 500 Дж/м до около 900 Дж/м.
20. Конструкция трубопровода по п. 18, отличающаяся тем, что улучшающий свойства агент содержит N, N’-дициклогексилнафталин-2,6-дикарбоксамид, соль металла 6-хиназирансульфоновой кислоты, динатриевую соль о-фталевой кислоты, изофталевую кислоту, терефталевую кислоту или комбинацию органической двухосновной кислоты и оксида, гидроксида, соли металла 4-циклогексен-1,2-дикарбоновой кислоты, или кислоту металла группы II, и при этом полимерная композиция имеет скорость течения расплава от около 0,15 г/10 мин до около 2 г/10 мин, имеет содержание этилена от около 1% до около 3%, по массе, имеет модуль упругости при изгибе от более около 800 МПа до около 1200 МПа и имеет ударную вязкость по Изоду при 23°C от более около 600 Дж/м до 900 Дж/м.